(57)【特許請求の範囲】
【請求項１】
反応液と反応して水素を発生する水素発生剤と、前記水素発生剤を収容する容器と、を備えた水素発生装置であって、
前記容器は、反応液を反応部位に供給するための供給部を有し、
前記水素発生剤は、熱硬化性樹脂及び粒状の水素化金属を含有し、前記容器の壁面に沿って空間を隔てて立設された立設部を有する水素発生装置。
【請求項２】
前記水素発生剤は、筒状の立設部を有するものである請求項１に記載の水素発生装置。
【請求項３】
前記水素発生剤は、有底筒状である請求項２に記載の水素発生装置。
【請求項４】
前記水素発生剤は、空隙を有する請求項１〜３いずれか１項に記載の水素発生装置。
【請求項５】
前記水素発生剤は、粒状、顆粒状、ペレット状、棒状又は球状の造粒物が相互に結着している請求項１〜４いずれか１項に記載の水素発生装置。
【請求項６】
前記水素発生剤は、さらに親水性高分子を含有する請求項１〜５いずれか１項に記載の水素発生装置。
【請求項７】
前記水素発生剤は、上部と下部の２層構造を有し、前記上部に含有される前記水素化金属の含有量が、前記下部に含有される前記水素化金属の含有量よりも低い請求項１〜６いずれか１項に記載の水素発生装置。
【請求項８】
前記水素化金属が水素化カルシウムである請求項１〜７いずれか１項に記載の水素発生装置。
【請求項９】
前記水素化金属の含有量が１０〜８０重量％である請求項１〜８いずれか１項に記載の水素発生装置。
【請求項１０】
前記熱硬化性樹脂がエポキシ樹脂である請求項１〜９いずれか１項に記載の水素発生装置。
【請求項１１】
前記親水性高分子がポリオキシアルキレングリコールである請求項６〜１０いずれか１項に記載の水素発生装置。
【請求項１２】
前記親水性高分子の含有量が２〜２５重量％である請求項６〜１１いずれか１項に記載の水素発生装置。
【請求項１３】
反応液と反応して水素を発生する水素発生剤と、前記水素発生剤を収容する容器と、を備えた水素発生装置を製造する方法であって、
反応液を反応部位に供給するための供給部を有する前記容器を準備する工程と、
未硬化の熱硬化性樹脂、親水性高分子及び粒状の水素化金属を含有する混合物を前記容器の壁面に沿って空間を隔てて立設する工程と、
前記混合物を加熱して硬化することで立設部を形成する工程と、を含む水素発生装置の製造方法。
【請求項１４】
請求項１〜１２いずれか１項に記載の水素発生装置を用いた水素発生方法であって、
前記供給部から反応液を反応部位に供給して、前記反応部位を前記供給部側へと上昇させながら水素を発生させる工程を含む水素発生方法。
【請求項１５】
前記供給部から反応液を反応部位に供給した際に生じる水蒸気を利用して水素を発生させる工程を含む請求項１４に記載の水素発生方法。
【発明の詳細な説明】
【技術分野】
【０００１】
本発明は、反応液と反応して水素を発生する水素発生剤と前記水素発生剤を収容する容器とを備えた水素発生装置、その製造方法及び水素発生方法に関し、特に燃料電池に水素を供給するための技術として有用である。
【背景技術】
【０００２】
燃料電池は、他の発電システムに比べると発電効率が高く、大気を汚染する物質を生成しないという点で注目されているエネルギー源である。水素供給型の燃料電池では、発電を行わせるために、カソードへ空気（酸素）を供給し、アノードへ水素を供給する。この水素を発生させる方法の１つとして、取扱いが容易で単位体積当たりの水素貯蔵量が高い水素化金属化合物（例えば、水素化ホウ素ナトリウム、水素化マグネシウム、水素化カルシウム等）を主成分とする水素発生剤に、反応液（水等）を供給して水素を発生させる方法が知られている。
【０００３】
水素化金属化合物を主成分とする水素発生剤の塊を用いて、上部から反応液を供給する場合、初期の反応性は高いものの、反応で生成した金属水酸化物等の副生成物が、水素発生剤の上面を覆い、反応液との接触を阻害して反応性や応答性を低下させてしまう。即ち、図１３（ａ）及び（ｂ）に示すように、水素発生の反応が（ａ）から（ｂ）へと進むにしたがって、副生成物等１８の形成により、水素発生剤１４の表面に存在する反応部位１７と供給された反応液１９との導水距離Ｄが増大するため、大量の反応液１１が必要となるばかりでなく、反応性や応答性を低下させてしまう。
【０００４】
そこで、特許文献１には、副生成物を除去するため、水を高圧で金属水素化物に噴射する水素ガス生成装置が開示されている。しかし、水を高圧で噴射するための装置など、構造が複雑になって大型化が避けられないばかりでなく、噴射するための水が大量に必要であり、実用的な方法ではない。
【０００５】
一方、特許文献２には、水素の発生量の制御を目的として、円筒状の水素発生体を横向きに設置した水素発生装置が開示されている。円筒内部の空洞が送液流路になっており、この送液流路に導入された反応液が、送液流路の外周に配置された反応層に浸透することにより、水素を発生させることができる。
【先行技術文献】
【特許文献】
【０００６】
【特許文献１】特開２００２−１３７９０３号公報
【特許文献２】特開２０１３−０４９５８４号公報
【発明の概要】
【発明が解決しようとする課題】
【０００７】
しかしながら、特許文献２での送液方式は、円筒内部の空洞に反応液を供給するものの反応の進行に伴って副生成物が形成され反応液の浸透を阻害する点では図１３の装置と変わりないため、反応液の利用効率には改善の余地がある。また、反応液の供給を停止したとしても、反応液が反応層に浸透しながら水素が発生する構造上、水素発生を停止するための応答速度が遅いという問題がある。
【０００８】
そこで、本発明の目的は、反応液の利用効率を改善でき、しかも水素発生の反応性や応答性を向上できる水素発生装置、その製造方法及び水素発生方法を提供することにある。
【課題を解決するための手段】
【０００９】
本発明者らは、上記目的を達成すべく鋭意研究したところ、熱硬化性樹脂及び粒状の水素化金属を含有する水素発生剤を特定の形状として容器内に収容することで、前記した課題を解決できることを見出し、本発明を完成するに至った。
【００１０】
即ち、本発明の水素発生装置は、反応液と反応して水素を発生する水素発生剤と、前記水素発生剤を収容する容器と、を備えた水素発生装置であって、前記容器は、反応液を反応部位に供給するための供給部を有し、前記水素発生剤は、熱硬化性樹脂及び粒状の水素化金属を含有し、前記容器の壁面に沿って空間を隔てて立設された立設部を有することを特徴とする。図１（ａ）に示すとおり、水素発生剤１４が容器１５の壁面に沿って空間１３を隔てて立設された立設部１４ａを有する構造を有しており、この空間１３に反応液１１を滴下することにより、供給された反応液１９と水素発生剤１４が接触して反応部位１７を形成して、水素発生の反応が進行する。なお、図１では有底筒状の水素発生剤の場合が示されているが、底部が無い場合でも類似の作用効果が得られる。水素発生装置によると、この特徴的な構造により、以下の２つの観点から、反応液の利用効率を改善でき、しかも水素発生の反応性や応答性を向上できる。
【００１１】
まず、１つ目として、図１（ａ）及び（ｂ）に示すとおり、本発明の水素発生装置は、反応部位１７が上昇しながら、（ａ）から（ｂ）へと反応が進むため、水素発生の反応性や応答性を大幅に向上できる。具体的には、水素発生反応の際に生じる金属水酸化物などの副生成物等１８は、体積膨張が生じるため、樹脂母材を崩壊させる作用が大きく、しかも金属水酸化物等は吸水性を有するため、（ａ）から（ｂ）へと反応が進行するとともに空間１３が副生成物等１８（反応済みの水素発生剤等）により埋没されていく。これにより、反応部位１７が供給部１２側へと移動（上昇）していくため、常に水素発生剤１４の未反応部分が供給された反応液１９と反応部位１７を介して反応することができる。その結果、従来（図１３）のような導水距離Ｄの増大による反応性や応答性の鈍化を抑制でき、高い反応性や応答性を実現できる。なお、本明細書では、応答性とは、水素発生反応の初期の応答性（図７等の反応開始直後の立ち上がりの良さ）だけではなく、反応液の供給を停止した時や再稼働時の応答性をも含む概念である。
【００１２】
次に、２つ目として、本発明の水素発生装置は、反応液だけなく、水素発生時の反応により生じた蒸気を利用することができるため、従来は水蒸気として排出されていた水分を利用して、反応液の利用効率を大幅に向上できる。具体的には、少量の反応液を反応部位に供給すると、水素が発生するとともに反応熱による水蒸気が発生する。この発生した水蒸気は、未反応の水素発生剤の表面と接触するため、少量の反応液で水素を効率良く発生させることができ、反応液の利用効率を大幅に向上できる。なお、図１（ａ）及び（ｂ）に示すとおり、点線矢印が発生した水蒸気の流れを示す。また、反応が進行した場合でも、常に反応部位よりも上側に未反応の水素発生剤が存在するよう設計されているため、反応を高効率で持続することが可能となる。
【００１３】
本発明における水素発生剤は、筒状の立設部を有するものであることが好ましい。このような形状であると、ハンドリング性が高く、反応液を供給しやすく、より効率的に水素発生の反応を制御できるため、本発明の作用効果を実現する上で有利となる。
【００１４】
上記において、水素発生剤は、有底筒状であることが好ましい。このような形状であると、底面部にも水素発生剤が形成されており、反応液を反応部位に直接滴下できるため、より迅速に効率的に水素発生の反応を制御できるため、本発明の作用効果を実現する上で有利となる。
【００１５】
本発明における水素発生剤は、空隙を有することが好ましい。これにより、水素発生剤の体積当たりの表面積が増大するため、蒸気等との反応性を向上できる。さらに、反応の進行とともに反応部位よりも下側の空間が反応済みの水素発生剤により埋没されていき、水素発生剤の未反応部分が少なくなった終盤であっても、空隙に蒸気を通過させることで、最後まで効率良く反応させることができる。また、立設部の高さを低く設計したとしても、少ない体積で高効率の蒸気利用が可能なため、水素発生装置の小型化が可能となる。
【００１６】
上記において、水素発生剤は、粒状、顆粒状、ペレット状、棒状又は球状の造粒物が相互に結着していることが好ましい。これにより、効率良く水素発生剤を製造できるとともに、空隙率を容易に最適化できるため、前述の作用効果を実現する上で有利となる。
【００１７】
本発明における水素発生剤は、さらに親水性高分子を含有することが好ましい。本発明者らが検討したところ、親水性高分子を含有させない場合、熱硬化時に未硬化状態の熱硬化性樹脂の粘度低下により、樹脂母材の形状変化が起こることが分かった。このような状態であると、設計した水素発生剤の形状を保持できなかったり、水素発生剤の密度が不均一になったり、立設部に囲まれた空間が埋没してしまったり、水素発生挙動の不安定化が生じる。そこで、本発明者らは親水性高分子を含有させることを検討した。上記のように、さらに親水性高分子を含有する場合、水素発生剤を熱硬化させる時に、同時に親水性高分子が融解するため、粘度が上昇する。これにより、設計した形状をそのまま維持することができ、成型時の形状維持特性を向上できる。
【００１８】
さらに、別の観点からも、水素発生剤に親水性高分子を含有させることが好ましい。親水性高分子を含有させない場合、流動性（成形性）の影響から熱硬化性樹脂と水素化金属との配合比率を自由に設定するのは難しかった。即ち、水素発生の反応速度は、熱硬化性樹脂と水素化金属との比率に依存しており、その配合比率を自由に設定するのは難しかった。しかし、親水性高分子を含有させることにより、増粘剤として作用して成形性が向上するため、比較的自由に熱硬化性樹脂と水素化金属との配合比率を変更することができるようになった。これにより、目的の反応速度に合わせた配合比率を容易に選択できる。
【００１９】
本発明における水素発生剤は、上部と下部の２層構造を有し、前記上部に含有される前記水素化金属の含有量が、前記下部に含有される前記水素化金属の含有量よりも低いことが好ましい。このような含有割合の２層構造であると、上部に崩壊しにくい硬い層を形成することができるため、振動等による崩壊を抑制でき、反応性の安定化に寄与できる。また、水素発生剤の立設部の底面の容器側に未反応部分が残留しにくくなり、より効率的に水素を発生させることができる。さらに、過剰な蒸気による先行反応を抑止でき、反応性の安定化に寄与できる。
【００２０】
本発明における水素化金属が水素化カルシウムであることが好ましい。このように水素化カルシウムであると、水等との反応性が高くなり、水素化カルシウムの含有量が低くても、反応性が高く実用的な量の水素を発生できる。また、水素化カルシウムは水等と反応した後、水酸化カルシウムが生じるが、その際体積膨張が生じるため、樹脂母材を崩壊させる作用が大きく、しかも吸水性を有するため、本発明の作用効果を実現する上で有利となる。
【００２１】
上記において、水素化金属の含有量が１０〜８０重量％であることが好ましい。このような範囲であると、実用的な量の水素を発生しつつ、反応の進行を安定させることができる。
【００２２】
上記において、熱硬化性樹脂がエポキシ樹脂であることが好ましい。このような樹脂を使用すると、粒状の水素化金属を分散させつつ、適度な硬度を有することができるため、水素発生反応を進行させるにあたり、より好適な構造となる。
【００２３】
上記において、親水性高分子がポリオキシアルキレングリコールであることが好ましい。これにより、より確実に成型時の形状維持特性を向上できるとともに、目的の反応速度に合わせた設計がより自由にできる。
【００２４】
上記において、親水性高分子の含有量が２〜２５重量％であることが好ましい。このような範囲であると、適度に反応が進行しつつ、成型時の形状維持特性や設計のし易さがより最適化できる。
【００２５】
一方、本発明の水素発生装置の製造方法は、反応液と反応して水素を発生する水素発生剤と、前記水素発生剤を収容する容器と、を備えた水素発生装置を製造する方法であって、反応液を反応部位に供給するための供給部を有する前記容器を準備する工程と、未硬化の熱硬化性樹脂、親水性高分子及び粒状の水素化金属を含有する混合物を前記容器の壁面に沿って空間を隔てて立設する工程と、前記混合物を加熱して硬化することで立設部を形成する工程と、を含むことを特徴とする。本発明の水素発生装置の製造方法によると、反応液の利用効率を改善でき、しかも反応性や応答性を向上できる水素発生装置をより簡便な方法で製造できる。
【００２６】
他方、本発明の水素発生方法は、前記供給部から反応液を反応部位に供給して、前記反応部位を前記供給部側へと上昇させながら水素を発生させる工程を含むことを特徴とする。本発明の水素発生方法によると、反応部位が供給部側へと移動しながら、未反応の水素発生剤と反応できる。その結果、従来のような導水距離の増大による反応性や応答性の鈍化を抑制でき、高い反応性や応答性を実現できる。
【００２７】
また、前記供給部から反応液を反応部位に供給した際に生じる水蒸気を利用して水素を発生させる工程を含むことが好ましい。これにより反応液だけなく、水素発生の反応により生じた蒸気を利用することで、少量の反応液のみで水素を発生させることができるため、反応液の利用効率を大幅に向上できる。また、反応が進行した場合でも、常に反応部位よりも上側に未反応の水素発生剤が存在するため、高効率での反応を持続することが可能となる。
【図面の簡単な説明】
【００２８】
【図１】本発明の水素発生装置における水素発生のメカニズムを示す模式図である。
【図２】本発明の水素発生装置の本実施形態を示す図であり、（ａ）は縦断面図，（ｂ）は（ａ）の横断面図である。
【図３】本発明における水素発生剤が粒状である場合の本実施形態を示す図であり、（ａ）は縦断面図，（ｂ）は（ａ）の横断面図である。
【図４】本発明における水素発生剤が２層構造である場合の本実施形態を示す図であり、（ａ）は縦断面図，（ｂ）は水素発生のメカニズムを示す模式図である。
【図５】本発明の水素発生装置の他の実施形態を示す図であり、（ａ）は縦断面図，（ｂ）は（ａ）の横断面図である。
【図６】（ａ）〜（ｄ）は、本発明の水素発生装置の他の実施形態を示す横断面図である。
【図７】本発明の水素発生装置の本実施形態等（実施例１及び比較例１）における水素発生速度（流量）等を示すグラフである。
【図８】本発明の水素発生装置の本実施形態等（実施例１及び比較例１）における水利用効率を示すグラフである。
【図９】本発明の水素発生装置の他の実施形態等（実施例２及び実施例３）における水素発生速度（流量）等を示すグラフである。
【図１０】本発明の水素発生装置の他の実施形態等（実施例２及び実施例３）における水利用効率を示すグラフである。
【図１１】本発明の水素発生装置の他の実施形態等（参考実験例１及び２）における水素発生速度（流量）を示すグラフである。
【図１２】本発明の水素発生装置の他の実施形態等（参考実験例１及び２）における水利用効率を示すグラフである。
【図１３】従来の水素発生装置における水素発生のメカニズムを示す模式図である。
【発明を実施するための形態】
【００２９】
本発明の水素発生装置の実施形態には、水素発生剤が有底筒状である本実施形態と、その形態が異なる他の実施形態が存在する。以下、各実施形態に分けて説明する。なお、図の一部又は全部において、説明に不要な部分は省略し、また説明を容易にするために拡大または縮小等して図示した部分がある。上下等の位置関係を示す用語は、単に説明を容易にするために用いられており、本発明の構成を限定する意図は一切ない。
【００３０】
＜水素発生装置の本実施形態＞
図２は、本発明の水素発生装置において、好ましい実施形態の一例である本実施形態を示す図であり、（ａ）は縦断面図，（ｂ）は（ａ）の横断面図である。本発明の水素発生装置は、図２（ａ）及び（ｂ）に示すように、反応液１１と反応して水素を発生する水素発生剤１４と前記水素発生剤１４を収容する容器１５とを備える。前記水素発生剤１４は、前記容器１５の壁面に沿って空間１３を隔てて立設された立設部１４ａと底面部１４ｂを有し、容器１５は、反応液１１を反応部位１７に供給するための供給部１２を有する。本実施形態においては、水素発生剤１４は有底円筒状である。このような形状であると、反応液１１を底面部１４ｂに直接滴下できるため、より迅速に効率的に水素発生の反応を制御できるとともに、反応液の利用効率を改善でき、しかも水素発生の反応性や応答性を向上できる。
【００３１】
上記において、横断面図における水素発生剤の占有割合（横断面図における水素発生剤の占有面積／横断面図における容器の占有面積×１００）は、１０％〜７５％が好ましく、１５％〜６０％がより好ましく、１５％〜４５％が更に好ましい。このような範囲にあると、空間を副生成物等（反応済みの水素発生剤）により埋没させることができるため、反応部位が供給部側へと移動（上昇）しながら、常に水素発生剤の未反応部分が供給された反応液と反応部位を介して反応することができる。
【００３２】
水素発生剤が円筒状である場合において、水素発生剤１４の外径Ｄｂに対する水素発生剤１４の内径Ｄａの割合（Ｄａ／Ｄｂ）は、Ｄａ／Ｄｂ＝０．０５〜０．８であることが好ましく、Ｄａ／Ｄｂ＝０．１０〜０．７であることがより好ましく、Ｄａ／Ｄｂ＝０．１５〜０．４５であることが更に好ましい。このような範囲にあると、空間を副生成物等（反応済みの水素発生剤）により埋没させることができるため、反応部位が供給部側へと移動（上昇）しながら、常に水素発生剤の未反応部分が供給された反応液と反応部位を介して反応することができる。
【００３３】
本発明における水素発生剤１４は、図３（ａ）及び（ｂ）に示すように、さらに空隙２１を有することが好ましい。空隙２１を有する水素発生剤１４の形状としては、図３に示すように、粒状の造粒物が相互に結着している形状を有することが好ましい。これにより、水素発生剤１４の体積当たりの表面積が増大するため、蒸気等との反応性を向上できる。さらに、反応の進行とともに空間１３が反応済みの水素発生剤等により埋没されていき、水素発生剤１４の未反応部分が少なくなった終盤であっても、空隙２１に蒸気を通過させることで、最後まで効率良く反応させることができる。
【００３４】
前記空隙２１を有するためには、水素発生剤１４の製造方法をコントロールして気泡を有するよう制御することも可能だが、水素発生剤１４を顆粒状、ペレット状、棒状又は球状の造粒物が相互に結着している形状とすることで、空隙２１を有するよう制御することもできる。また、シート状や、シート状水素発生剤を交互に折り曲げているプリーツ状の水素発生剤とすることで、空隙を有するよう制御することもできる。
【００３５】
水素発生剤１４の全体積に対する空隙の割合（空隙率（％）＝（理論体積密度−実体積密度）／理論体積密度×１００）は、蒸気等との反応性の観点から、０〜８０％が好ましく、５０〜７０％がより好ましい。
【００３６】
本発明における水素発生剤１４は、図４に示すように、上部１４ｃと下部１４ｄの２層構造を有し、前記上部１４ｃに含有される前記水素化金属の含有量ｘが、前記下部１４ｄに含有される前記水素化金属の含有量ｙよりも低いことが好ましい。このような２層構造であると、上部１４ｃに崩壊しにくい硬い層を形成することができるため、振動等による崩壊を抑制でき、反応性の安定化に寄与できる。また、過剰な蒸気による先行反応を抑止でき、反応終盤においても安定して高い反応性を持続できる。さらに、一般的に１層構造であれば、水素発生反応が進むに従って、未反応部２０が、未反応部分として残留しやすいが、図４（ｂ）の通り、２層構造にすることで未反応部２０が残留しにくくなり、より効率的に水素を発生させることができる。
【００３７】
前記において、上部１４ｃの高さＨａと下部１４ｄの高さＨｂの比率は、振動等による崩壊を抑制する観点から、Ｈａ：Ｈｂ＝１：１〜１：１０が好ましく、Ｈａ：Ｈｂ＝１：２〜１：８がより好ましい。
【００３８】
容器は、反応液と反応して水素を発生する水素発生剤を収容するものである。容器は、反応液を反応部位に供給するための供給部を備える。容器としては、密閉容器が用いられるが、水素発生剤を収容する際に密閉可能なものが好ましい。なお、反応容器としては、水素発生剤の反応でアルカリが生じる場合があるため、耐アルカリ性を有する材料を用いることが好ましい。
【００３９】
容器の容積は、反応時の水素発生剤の膨張を考慮しつつ、初期の空気の量を減らす観点から、水素発生剤の体積の１．２〜３倍が好ましく、１．５〜２倍がより好ましい。
【００４０】
本発明の水素発生装置における反応液の滴下方法は、反応液の滴下量を制限できるものであれば特に制限はないものの、ポンプ等の送液機器を用いて滴下量を制御する方法、容器内の圧力差により滴下量を調整する方法、重量を利用し水頭高さを調整し制御する方法などがあげられる。滴下量を精密に制御する観点から、ポンプ等の送液機器を用いて滴下量を制御する方法を用いることが好ましい。
また、吸水性シート、スポンジ等を用いて、反応液を供給することも可能である。吸水性シート等は、吸水性を有するシート状物等であり、例えば、親水性の材料を用いて多孔質状にシート化したものや、柱状の親水性スポンジ等の多孔質体のものが挙げられる。具体的には、例えば吸水性不織布、吸水性織布、吸水紙、濾紙などの導水体を使用することが好ましい。更に、これらの併用や、吸水性樹脂との併用も可能である。なお、吸水性シートは、長尺物をロールにしたものであってもよい。
【００４１】
本発明では、発生した水素を排出するための水素排出流路を備えていても良く、供給部とは別に容器に水素排出流路が接続されていても良い。また、本発明では、水素排出流路等に安全弁を設けてもよい。その場合の安全弁は、一定以上の圧力でガスを開放するものであれば何れのものも使用可能である。小型化及び軽量化を図る観点から、安全弁としては、アンブレラ型、ダックビル型、金属製のボールバルブ型などの弁を用いることが好ましい。なお、安全弁の設定圧力は、系の耐圧性に応じて決定されるが、例えば３０〜５００ｋＰａ程度に設定される。
【００４２】
＜水素発生剤＞
本発明における水素発生剤は、熱硬化性樹脂及び粒状の水素化金属を含有する。水素化金属としては、水素化カルシウム、水素化リチウム、水素化ナトリウム、水素化カリウム、水素化リチウムアルミニウム、水素化アルミニウムナトリウム、水素化マグネシウム、水素化バリウム、水素化ベリリウム、又は水素化ストロンチウムなどが使用できるが、水等との反応性を向上する観点から、水素化金属が水素化カルシウムであることが好ましい。なお、水素化金属以外にも、水素発生物質として、アルミニウム、鉄、マグネシウム、又はカルシウム等の金属、水素化ホウ素ナトリウム等の金属水素錯化合物などを含有してもよい。
【００４３】
水素発生剤としては、樹脂の母材中に、粒状の水素化カルシウム（ＣａＨ２）を含有するものが特に好ましい。粒状の水素化カルシウムが樹脂のマトリックス中に分散又は埋設された状態となり、これにより、水素化カルシウムの反応性が抑制され、水との反応の際の取り扱い性が改善される。また、水等と反応した際に生成する反応物（水酸化カルシウム）により体積膨張が生じるため、樹脂母材を崩壊させる作用が大きくなり、水等との反応が自然に内部まで進行し易くなる。しかも、水酸化カルシウムは吸水性を有するため、反応の進行とともに立設部に挟まれた空間を埋没していく上で有利となる。
【００４４】
前記水素化金属の含有量は、水素発生剤中４０〜９０重量％が好ましいが、高い反応性で実用的な量の水素ガスを発生しつつ、反応の際に樹脂母材を崩壊させる観点から、水素発生剤中、５０〜８５重量％であることがより好ましく、６０〜７５重量％が更に好ましい。なお、前述のように水素発生剤が上部と下部との２層構造を有する場合であっても、上部と下部ともに、前記範囲内の水素化金属の含有量を有することが好ましい。
【００４５】
前述のように水素発生剤が上部と下部との２層構造を有する場合、下部１４ｄに含有される前記水素化金属の含有量ｙに対する上部１４ｃに含有される前記水素化金属の含有量ｘの比率（ｘ／ｙ）は、より効率的に水素を発生させる観点から、ｘ／ｙ＝０．３〜０．９９が好ましく、ｘ／ｙ＝０．５〜０．９５がより好ましく、ｘ／ｙ＝０．６〜０．９がさらに好ましい。
【００４６】
前記水素化金属の平均粒径は、樹脂母材中への分散性や反応を適度に促進する観点から、１〜１００μｍが好ましく、６〜３０μｍがより好ましく、８〜１０μｍが更に好ましい。
【００４７】
水素化金属以外の水素発生物質の含有量は、水素発生剤中、０〜２０重量％が好ましく、０〜１０重量％がより好ましく、０〜５重量％が更に好ましい。水素化金属以外の水素発生物質の平均粒径は、水素化金属と同様であることが好ましい。
【００４８】
母材となる樹脂としては、反応の際に樹脂母材がより容易に崩壊しやすい観点から、熱硬化性樹脂が使用され、熱可塑性樹脂、耐熱性樹脂などをさらに含有していても良い。前記熱硬化性樹脂としては、エポキシ樹脂、不飽和ポリエステル樹脂、フェノール樹脂、アミノ樹脂、ポリウレタン樹脂、シリコーン樹脂、または熱硬化性ポリイミド樹脂等が挙げられ、水素発生中に樹脂母材が適度な崩壊性を有する観点から、エポキシ樹脂が好ましい。熱硬化性樹脂を硬化させる際には、必要に応じて硬化剤や硬化促進剤などが適宜併用される。
【００４９】
熱可塑性樹脂としては、ポリエチレン、ポリプロピレン、ポリスチレン、アクリル樹脂、フッ素樹脂、ポリエステル、又はポリアミドなどが挙げられる。また、耐熱性樹脂としては、芳香族系のポリイミド、ポリアミド、又はポリエステルなどが挙げられる。
【００５０】
前記熱硬化性樹脂の含有量は、好ましくは４０重量％未満であるが、保形性を維持しつつ反応の際に樹脂母材を崩壊させる観点から、水素発生剤中、５〜３５重量％が好ましく、１０〜３０重量％がより好ましい。
【００５１】
本発明における水素発生剤は、さらに親水性高分子を含有することが好ましい。これにより、水素発生剤を硬化する際、設計した形状をそのまま維持することができ、成型時の形状維持特性を向上できる。また、親水性高分子を含有することにより、比較的自由に熱硬化性樹脂と水素化金属との配合比率を変更することができるようになり、目的の反応速度に合わせた配合比率が容易に選択できる。
本発明における親水性高分子とは、一般に水に溶解、膨潤、又はぬれやすい高分子化合物のことである。前記親水性高分子には、分子構造中に、カルボキシル基、スルホン基、又はアミノ基等の解離基や、水酸基、アミド基、エーテル基、又はポリオキシエチレン基等の非イオン性の親水基を持つ高分子が含まれる。前記親水性高分子としては、特に限定されず、合成高分子であっても天然由来高分子であっても良い。前記親水性高分子は、前記の適度な親水性官能基を有し、必要に応じて架橋鎖を有するものであっても良い。疎水基を導入したり、架橋したりするという公知の方法によって、親水性を調節することができる。
【００５２】
前記合成高分子としては、特に限定されず、水溶性樹脂、上記親水基を有するアクリル樹脂、ポリエステル樹脂、アミン系樹脂、又は変性ポリビニルアルコール系樹脂等を挙げることができる。
【００５３】
前記天然由来高分子としては、キチン、キトサン、アラビアゴム、アルギン酸、カラギーナン、寒天、キタンサンガム、ジェランガム、セルロース、キシロース、デンプン、プルラン、又はペクチン等の多糖類や、ケラチン、コラーゲン、又は絹等のタンパク質等を挙げることができる。また、必要に応じてこれらの天然由来高分子に対して加水分解又は架橋反応等を行うことによって、親水化、ポリエチレングリコール化、疎水化、又は３次元化等した半合成高分子も含まれる。
【００５４】
前記親水性高分子には、水溶性高分子も含まれる。本発明では、反応速度を自由設計できる観点、また、成型時の形状維持性能向上の観点から、水溶性高分子を含有させることが好ましい。
【００５５】
前記水溶性高分子とは、水に可溶な合成高分子及び天然高分子からなる高分子化合物のことである。前記合成高分子としては、レゾール樹脂、尿素樹脂、又はメラミン樹脂などの初期縮合物、ポリビニルアルコール、ポリエチレングリコール、ポリアクリルアミド、又はポリビニルピロリドン等の非イオン性高分子や、アクリル酸やメタクリル酸とそのエステルとの単独又は共重合体が含まれる。前記天然高分子としては、デンプン、デキストリン、カラギーナン、グアーガム、又はキサンタンガム等が挙げられる。また、必要に応じてこれらの天然由来高分子に対して加水分解又は架橋反応等を行うことによって、ポリエチレングリコール化等した半合成高分子も含まれる。
【００５６】
本発明では、適度な親水性と実用的な量の水素発生量を確保する観点から、ポリオキシアルキレングリコールが好ましく、ポリエチレングリコール、ポリエチレングリコール及びその共重合体（例えば、ポリエチレングリコール―ポリプロピレングリコール共重合体）がより好ましい。なお、ポリプロピレングリコールのように水溶性が低いものであっても使用可能である。
【００５７】
前記親水性高分子は、２種類以上の単量体を構成単位とした共重合体であっても良い。繰り返し単位が交互に配列している交互共重合体、同種の繰り返し単位が長く連続しているブロック共重合体、１種類の繰り返し単位から成る幹の所々に他種の繰り返し単位から成る枝が結合しているグラフト共重合体、又は繰り返し単位が不規則であるランダム共重合体等があるが、本発明では、ランダム共重合体が好適に使用される。
【００５８】
前記親水性高分子の含有量は、成型時の形状維持特性を向上する観点から、２〜３０重量％が好ましく、２〜２５重量％がより好ましく、３〜２０重量％がさらに好ましい。
【００５９】
前記ポリオキシアルキレングリコールは、樹脂マトリックス中への分散性や水素発生の反応を適度に促進する観点から、ポリオキシアルキレングリコールの分子量は２万以上６５０万以下が好ましく、１０万以上５００万以下がより好ましい。
【００６０】
前記親水性高分子の融点（Ｔｍ）は、熱硬化性樹脂を熱硬化させる際に流動性を示すようになる温度であれば特に限定されないものの、熱硬化時の温度よりも低い温度であることが好ましく、４０℃〜１２０℃がより好ましく、５０℃〜８０℃がさらに好ましい。これにより、熱硬化時に親水性高分子が融解して、流動性（粘度）を上昇することができるため、水素発生剤の設計した形状を維持できる。
【００６１】
本発明における水素発生剤には、上記の成分以外の任意成分として、触媒、充填材などのその他の成分を含有してもよい。触媒としては、水素発生剤用の金属触媒の他、水酸化ナトリウム、水酸化カリウム、水酸化カルシウムなどのアルカリ化合物も有効である。
充填材としては、例えば、酸化チタン、カーボンブラック等の着色剤、フェライト等の金属粉末、ガラス繊維、金属繊維等の無機繊維、炭素繊維、アラミド繊維等の有機繊維、窒化アルミ、窒化ホウ素、水酸化アルミニウム、アルミナ、酸化マグネシウム、カーボンナノチューブ、膨張黒鉛等の伝熱性付与剤、ガラスビーズ、ガラスバルーン、ガラスフレーク、グラスファイバー、アスベスト、炭酸カルシウム、炭酸マグネシウム、チタン酸カリウムウィスカー、酸化亜鉛ウィスカー等の無機ウィスカー、タルク、シリカ、ケイ酸カルシウム、カオリン、ケイソウ土、モンモリロナイト、グラファイト、軽石、エボ粉、コットンフロック、コルク粉、硫酸バリウム、フッ素樹脂等の充填材が挙げられる。増粘性向上の観点からはグラスファイバー、ガラスビーズ、タルク、シリカが好ましい。これらは１種単独で用いてもよく、２種以上を併用してもよい。
【００６２】
＜水素発生装置の製造方法＞
本発明の水素発生装置は、本発明の製造方法、即ち、反応液を反応部位に供給するための供給部を有する前記容器を準備する工程と、未硬化の熱硬化性樹脂、親水性高分子及び粒状の水素化金属を含有する混合物を前記容器の壁面に沿って空間を隔てて立設する工程と、前記混合物を加熱して硬化することで立設部を形成する工程と、を含む製法により製造される。混合物には、前述した他の成分や硬化剤などの成分を含有させることができる。
【００６３】
混合物を立設する工程においては、特に、親水性高分子を含有する混合物を用いることが成型時の形状維持特性の向上及び反応速度の設計の観点から重要である。
【００６４】
混合物を立設する工程において、未硬化の熱硬化性樹脂、親水性高分子及び粒状の水素化金属を含有する混合物を前記容器の底面部に敷き詰めてから、前記混合物を前記容器の壁面に沿って空間を隔てて立設させることが好ましい。上記底面部を形成する場合は、水素発生剤が有底筒状の形状となる。これにより、より迅速に水素発生反応を制御できるため、本発明の作用効果を実現する上で有利である。なお、底面部を形成した後に、立設部を形成することが好ましいが、立設部を形成した後に、底面部を形成することも可能である。
【００６５】
本発明では、さらに、未硬化の熱硬化性樹脂、親水性高分子及び粒状の水素化金属を含有する混合物を造粒する工程を含むことが好ましい。これにより、体積当たりの表面積を拡大して反応効率を上げることができる。なお、造粒工程は、混合物を立設する工程前に実施されることが好ましい。造粒方法は特に制限されず、例えば、転動造粒法、攪拌造粒法、流動層造粒法、圧縮成型法、成膜処理法、磁気特性処理法、表面改質法、焼結成型法、振動成型法、圧力スイング法、真空成型法等のいずれであっても良い。造粒に際しては、公知又は市販の造粒装置を用いて実施することができる。造粒物は、４〜１０φ程度の範囲内でその粒径や形状を調節することができる。
【００６６】
硬化した立設部を形成する工程においては、既に硬化した立設部を容器内に設置することで立設部を形成することも可能だが、製造効率の観点から、未硬化の立設部を容器内に形成した後に容器ごと硬化することが好ましい。また、上記のように水素発生剤が有底筒状であるような場合には、底面部と立設部を容器内に設置した後に容器ごと硬化することが好ましい。
混合物を加熱して硬化する際の硬化温度としては、４０℃〜１５０℃が好ましく、６０℃〜１２０℃がより好ましく、８０℃〜１００℃が更に好ましい。このような範囲であると、親水性高分子の融解により粘性を調製できるため、成型時の形状維持性能が向上できる。
【００６７】
本発明の水素発生方法は、以上のような水素発生装置内で、水素発生剤と反応液とを接触させて水素を発生させるものである。本発明の水素発生方法は、前記供給部から反応液を反応部位に供給して、前記反応部位を前記供給部側へと上昇させながら水素を発生させる工程を含むことを特徴とする。本発明の水素発生方法によると、反応部位が供給部側へと移動しながら、未反応の水素発生剤と反応できる。その結果、従来のような導水距離の増大による反応性や応答性の鈍化を抑制でき、高い反応性や応答性を実現できる。
【００６８】
また、前記供給部から反応液を反応部位に供給した際に生じる水蒸気を利用して水素を発生させる工程を含むことが好ましい。これにより反応液だけなく、水素発生時の反応により生じた蒸気を利用することで、少量の反応液のみで水素を発生させることができるため、反応液の利用効率を大幅に向上できる。また、反応が進行した場合でも、常に反応部位よりも上側に未反応の水素発生剤が存在するため、高効率での反応を持続することが可能となる。
【００６９】
水素発生に用いる反応液としては、水、酸水溶液、アルカリ水溶液などが挙げられる。供給する反応液の温度は、室温でもよいが、３０〜８０℃に加熱することも可能である。
【００７０】
水素発生に用いる反応液は、水素発生剤に対して、直接吐出してもよいが、吸水性の材料を介して、水素発生剤に反応液を供給してもよい。吸水体としては、濾紙、吸水性シート、フェルト、脱脂綿、又は吸水性樹脂などが挙げられる。
【００７１】
反応液の滴下は、発生させる水素ガスの量に応じて滴下量を調整することも可能であるが、反応速度が制御されているため、適度な発生速度で水素発生が可能である。従って、本発明の水素発生方法では、過剰な反応液を滴下しなくても、適度な発生速度で水素発生が可能である。また、反応液中への浸漬量を変えることで、水素発生速度を調整することも可能である。その他、水素発生剤の表面の一部を、反応液の非透過性材料で覆うことにより、水素発生速度を調整することも可能である。
【００７２】
本発明の水素発生装置は、水素発生装置を小型化、簡易化できるため、特に燃料電池の水素供給装置に使用する場合に有効である。
【００７３】
＜水素発生装置の他の実施形態＞
本発明の他の実施形態は、本実施形態と比較して、水素発生剤の形状のみが異なるものとする。他の実施形態１は、本発明における水素発生剤１４が、図５（ａ）及び（ｂ）に示すように、筒状の立設部１４ａを有するものである。このような形状であると、ハンドリング性が高く、反応液１１を供給しやすく、より効率的に水素発生の反応を制御できるため、本発明の作用効果を実現する上で有利となる。
【００７４】
他の実施形態２は、本発明における水素発生剤１４が、図６に示すように、（ａ）の横断面図では、空間１３を囲むようにコの字状に立設部１４ａが形成されている。（ｂ）の横断面図では、空間１３を挟み込むように板状の立設部１４ａが形成されている。（ｃ）の横断面図では、容器１５内部に円柱状の立設部１４ａを複数立設することで、空間１３を埋めている。（ｄ）の横断面図では、空間１３を挟み込むように複数のシート状の立設部１４ａが形成されている。なお、各水素発生剤の形状は、反応の進行に伴って空間が埋没して反応部位が上昇できる構造であれば、特段制限されず、前記（ａ）〜（ｄ）以外の形状を有することも可能である。また、各水素発生剤は、立設部１４ａ以外にも、底面部を有することができる。
【実施例】
【００７５】
以下、本発明に関し実施例を用いて詳細に説明するが、本発明はその要旨を超えない限り、以下の実施例に限定されるものではない。
【００７６】
実施例１
＜容器の準備＞
２Ｌのポリプロピレン製密閉容器（サンプラテック社製、SAN2047、胴径１１６ｍｍ）を準備した。なお、前記容器の蓋部には、反応液を供給するための供給部と、発生した水素を排出するための水素排出流路とを作製した。
【００７７】
＜混合物の調製＞
未硬化のビスフェノールＡ型エポキシ樹脂（三菱化学社製、ｊＥＲ８２８）１６５ｇ、ジシアンジアミド系硬化剤（三菱化学社製、ＤＩＣＹ７）１９．８ｇ、及び変性脂肪族（3級アミン）硬化促進剤（三菱化学社製、ｊＥＲ３０１０、トリスジメチルアミノメチルフェノール）１．６５ｇを添加し、遠心撹拌機（写真化学社製、ＳＫ−１１００）にて、回転数２０００ｒｐｍで３分間混合した。更に、ＣａＨ２（日本重化学工業製）４９０ｇ及びポリエチレングリコール（和光純薬社製、分子量５００万、融点Ｔｍ６５℃）２３．３ｇ、グラスファイバー（日東紡社製、３ｍｍ）７ｇを添加して、遠心撹拌機にて、回転数２０００ｒｐｍで３分間混合し、混合物を調製した。
【００７８】
＜造粒物の調製＞
得られた混合物を造粒機（貝印社製、ＤＫ０５８０、口径４φ）に投入して、押し出すことで粒状の造粒物を得た。
【００７９】
＜水素発生装置の作製＞
まず、前記造粒物５０ｇを計り取り、準備した容器の底面部に敷き詰めるように入れて、厚みが５ｍｍ程度の円柱状となるように、水素発生剤の底面部を作製した。次に、底面に水素発生剤を敷き詰めた状態の容器に、直径７０ｍｍ、高さ２１０ｍｍの円柱状の棒（ナイロン製）を、容器の口から入れて容器の中心部に垂直に立たせるようにして固定させた。その後、棒以外の部分に前記造粒物５９０ｇを敷き詰めるように入れて、円筒状の立設部を作製した。続いて、前記状態のままで容器ごと乾燥機（１００℃設定）に入れて、約１．５時間加熱し、硬化させ、図３のような有底円筒状の水素発生剤（高さ１６０〜１７０ｍｍ程度、外径１１６ｍｍ、内径７０ｍｍ）を有する水素発生装置を作製した。
なお、得られた水素発生装置中の水素発生剤の各含有量の割合（重量比）は、エポキシ樹脂：ポリエチレングリコール：ＣａＨ２＝２７：３：７０であった。また、得られた水素発生装置中の水素発生剤の空隙率は約６０％であった。
【００８０】
実施例２
実施例１と同じ条件で水素発生装置を作製した。
【００８１】
実施例３
実施例２において、水素発生剤を上部と下部の２層構造とし（図４参照）、それぞれの水素発生剤を以下の通り作製したこと以外は、実施例２と同じ条件で水素発生装置を作製した。
【００８２】
具体的には、未硬化のビスフェノールＡ型エポキシ樹脂（三菱化学社製、ｊＥＲ８２８）１１０ｇ、ジシアンジアミド系硬化剤（三菱化学社製、ＤＩＣＹ７）１３．２ｇ、及び変性脂肪族（3級アミン）硬化促進剤（三菱化学社製、ｊＥＲ３０１０、トリスジメチルアミノメチルフェノール）１．１０ｇを添加し、遠心撹拌機（写真化学社製、ＳＫ−１１００）にて、回転数２０００ｒｐｍで３分間混合した。更に、ＣａＨ２（日本重化学工業製）３８０ｇ及びポリエチレングリコール（和光純薬社製、分子量５００万、融点Ｔｍ６５℃）１５．６ｇ、グラスファイバー（日東紡社製、３ｍｍ）４．６８ｇを添加して、遠心撹拌機にて、回転数２０００ｒｐｍで３分間混合し、下部用の混合物１を調製した（各含有量の割合（重量比）は、エポキシ樹脂：ポリエチレングリコール：ＣａＨ２＝２４：３：７３）。
同様の手順において、ビスフェノールＡ型エポキシ樹脂（三菱化学社製、ｊＥＲ８２８）５５．０ｇ、ジシアンジアミド系硬化剤（三菱化学社製、ＤＩＣＹ７）６．６１ｇ、及び変性脂肪族（3級アミン）硬化促進剤（三菱化学社製、ｊＥＲ３０１０、トリスジメチルアミノメチルフェノール）０．５５ｇを添加し、遠心撹拌機（写真化学社製、ＳＫ−１１００）にて、回転数２０００ｒｐｍで３分間混合後、更に、ＣａＨ２（日本重化学工業製）１３０ｇ及びポリエチレングリコール（和光純薬社製、分子量５００万、融点Ｔｍ６５℃）７．７８ｇ、グラスファイバー（日東紡社製、３ｍｍ）２．３３ｇを添加して、遠心撹拌機にて、回転数２０００ｒｐｍで上部用の混合物２を調製した（各含有量の割合（重量比）は、エポキシ樹脂：ポリエチレングリコール：ＣａＨ２＝３１：４：６５）。
なお、混合物１（底面部と下部立設部との形成用）は４８０ｇ、混合物２（上部立設部の形成用）は１６０ｇ（合計で６４０ｇ）を使用した。
【００８３】
比較例１
実施例１において、造粒物６４０ｇを用いて、筒状の立設部を形成せずに、厚み１１０ｍｍ、直径１１３ｍｍの円柱状の水素発生剤としたこと以外は、実施例１と同じ条件で水素発生装置を作製した。
【００８４】
参考実験例１
実施例１において、造粒物６０ｇを用いて、水素発生剤の底面部を形成した後に、スペーサー（ステンレス鋼線、６０φ高さ４０ｍｍ）を設置し、スペーサー上に造粒物５０ｇを用いて筒状の立設部を形成したこと以外は、実施例１と同じ条件で水素発生装置を作製した。
【００８５】
参考実験例２
参考実験例１において、造粒物６０ｇを用いて、筒状の立設部を形成せずに、厚み３０ｍｍ、直径７２ｍｍの円柱状の水素発生剤としたこと以外は、参考実験例１と同じ条件で水素発生装置を作製した。
【００８６】
実施例等における評価項目は下記のようにして測定を行った。
【００８７】
（１）反応性
前記のようにして得た各水素発生装置に、供給部から１０ｍｌ／ｈｒ（実施例１、参考実験例１〜２、比較例１）若しくは５ｍｌ／ｈｒ（実施例２〜３）の一定の速度で水（２０℃）を供給して、膜式流量計（流量計：ＳＦ−２Ｕ、体積管：ＶＰ−２Ｕ）で水素発生の  流量（ｍＬ／ｍｉｎ）を測定した。その結果を図７，９及び１１に示す。この結果に基づいて、反応性を○、×で評価した。
【００８８】
○：反応開始後、少なくとも反応率７０％程度まで水素発生速度（流量）が高いまま維持できる。
【００８９】
×：反応開始後、早い時期に水素発生速度（流量）が減少する。
【００９０】
（２）水利用効率
水利用効率は下記の式より算出した。経過時間ごとに計算した結果を図８，１０及び１２に示し、トータルの水利用効率を表１に示す。
【００９１】
水利用効率（％）＝（利用された水量／供給された水量）×１００
なお、利用された水量は、発生水素量から水と発生水素が同じモル数になることを利用して算出している。
【００９２】
（３）初期の応答性
初期の応答性については、下記のように評価した。
○：反応開始後、水素発生速度（流量）が安定するまで６０分以内である。
【００９３】
×：反応開始後、水素発生速度（流量）が安定するまで６０分より長い時間がかかる。
【００９４】
（４）停止時の応答性
停止時の応答性については、下記のように評価した。
○：水の供給を停止した後、水素発生流量を２０％以下にするのに６０分以内に可能である。
【００９５】
×：水の供給を停止した後、水素発生流量を２０％以下にするのに６０分より長い時間がかかる。
【００９６】
以上の結果を表１に示す。
【００９７】
【表１】
0006563724.tif 000002
【００９８】
（結果及び考察）
図７〜８が示すように、実施例１では大幅な水利用効率の改善に成功した。これは、比較例１と比較すると、倍近い効率であることが分かった。反応性については、実施例１では、反応開始後反応率が８０％に達するまで、高い反応性を維持することができた。これは、比較例１での反応開始後反応率が２０％に達した段階で、反応性が大幅に低下していることと比較すると、大幅に反応性が改善されている。
図９〜１０が示すように、２層構造である実施例３では、反応率が９０％まで反応性を維持できることが分かった。単層構造である実施例２でも、反応率が６５％まで反応性を維持できるが、これと比較すると、さらに反応性が向上できることが分かった。これは、水素発生剤の立設部の底面の容器側（図４の未反応部２０）に未反応部分が残留しにくくなり、より効率的に水素を発生させることができるからであると考えられる。
図１１〜１２は、蒸気利用のモデル実験である。参考実験例１のようにスペーサーを介することで、円筒状の立設部に対して、水蒸気が水素発生にどの程度影響しているのかを確認した。結果として、円筒状の立設部がある場合には、無い場合の倍程度の反応性の向上を確認できた。従って、円筒状の立設部を形成することで、水蒸気利用効率の向上が可能となる。これにより、反応により生じた水蒸気を有効活用でき、この水蒸気により水素発生反応が効率良く行えることが分かった。
【００９９】
以上より、表１の結果が示すように実施例１〜３では、水素発生装置の水素発生の反応性及び応答性が良好であるとともに、水素発生反応における水利用効率もまた良好であった。これに対して、比較例１では、水素発生装置の水素発生の反応性及び応答性において良い結果が得られなかっただけでなく、水素発生反応における水利用効率においても良い結果を得られなかった。
【符号の説明】
【０１００】
１１        反応液
１２        供給部
１３        空間
１４        水素発生剤
１４ａ      立設部
１４ｂ      底面部
１４ｃ      上部
１４ｄ      下部
１５        容器
１６        水素排出流路
１７        反応部位
１８        副生成物等
１９        供給された反応液
２０        未反応部
２１        空隙
【図１】
0006563724.tif 000003
【図２】
0006563724.tif 000004
【図３】
0006563724.tif 000005
【図４】
0006563724.tif 000006
【図５】
0006563724.tif 000007
【図６】
0006563724.tif 000008
【図７】
0006563724.tif 000009
【図８】
0006563724.tif 000010
【図９】
0006563724.tif 000011
【図１０】
0006563724.tif 000012
【図１１】
0006563724.tif 000013
【図１２】
0006563724.tif 000014
【図１３】
0006563724.tif 000015